(57)【要約】【課題】本発明はレジスト廃液から有価金属粉を分離、回収できる回収方法、及び該方法に適した装置を提供すること。【解決手段】本発明は、有価金属粉を含むレジスト廃液から有価金属粉を回収する方法であって、前記レジスト廃液を浮遊性有価金属粉含有上澄み液と、沈降性有価金属粉含有沈殿物とに沈降分離する工程、前記沈降分離する工程から越流した上澄み液に不溶性粒子を添加する工程、及び前記不溶性粒子を含む上澄み液をろ過する工程を有する。【選択図】図１
2020122183.tif 000002
【特許請求の範囲】
【請求項１】
有価金属粉を含むレジスト廃液から有価金属粉を回収する方法であって、
前記レジスト廃液を浮遊性有価金属粉含有上澄み液と、沈降性有価金属粉含有沈殿物とに沈降分離する工程、
前記沈降分離する工程から越流した上澄み液に不溶性粒子を添加する工程、及び
前記不溶性粒子を含む上澄み液をろ過する工程
を有することを特徴とする有価金属粉回収方法。
【請求項２】
前記ろ過する工程は、プリコート層を形成した後、前記上澄み液をろ過するものである請求項１に記載の有価金属粉回収方法。
【請求項３】
前記レジスト廃液に含まれる有価金属粉は粒径０．１μｍ以上である請求項１または２に記載の有価金属粉回収方法。
【請求項４】
前記有価金属粉は、金、銀、パラジウム、白金、ロジウム、ルテニウム、イリジウム、銅、ニッケル、コバルト、及びクロムよりなる群から選択される少なくとも１種である請求項１〜３のいずれかに記載の有価金属粉回収方法。
【請求項５】
請求項１〜４のいずれかに記載の有価金属粉回収方法の沈降分離工程、及び不溶性粒子の添加工程に用いる沈殿混合装置であって、
前記沈殿混合装置は、
有価金属粉を含むレジスト廃液を、沈降分離により、浮遊性有価金属粉含有上澄み液と、沈降性有価金属粉含有沈殿物とに分離する沈降分離槽と、
前記沈降分離槽から越流した上澄み液に不溶性粒子を添加する添加混合槽とを有することを特徴とする沈殿混合装置。
【請求項６】
請求項１〜４のいずれかに記載の有価金属粉回収方法のろ過工程に用いるろ過装置であって、
前記ろ過装置は、
プリコート層、及びろ過膜を有するものであるろ過装置。
【請求項７】
請求項５に記載の沈殿混合装置と、請求項６に記載のろ過装置とを備えた有価金属粉回収設備。
【発明の詳細な説明】
【技術分野】
【０００１】
本発明はレジスト廃液に含まれる有価金属粉の回収方法、及び該回収方法に好適な装置に関するものである。
【背景技術】
【０００２】
ＩＣやＬＳＩなどの半導体デバイスの製造工程では微細なパターン加工を行うためにリソグラフィー技術が使われている。リソグラフィーでは感光性樹脂などの高分子系レジスト材料を用いてレジストパターンを形成した後、レジスト上に蒸着やめっきなどによって金、銀、パラジウム、白金、ロジウム、ルテニウム、イリジウム、銅、ニッケル、コバルト、及びクロムなど所望の金属薄膜（以下、有価金属薄膜という）を成膜し、その後、剥離液などの溶剤でレジストを除去（リフトオフ）している。したがってレジスト廃液には有価金属薄膜が含まれているため、有価金属を回収することが望まれていた。レジスト廃液からの有価金属の回収はプリント配線基板、半導体、その他製品の製造工程においても望まれている。
【０００３】
レジスト廃液中の固形分の除去方法としては、例えば複数のフィルターを設けた処理槽で分離除去することが公知である（特許文献１）。しかしながらレジスト廃液中の有価金属薄膜はレジスト廃液発生源から処理槽に供給されるまでの間、例えば配管、ポンプ、あるいは貯蔵タンク内での接触によって一部微細化されている。そのため微細化された有価金属（以下、有価金属微粒子という）を回収するためには目開きの小さいフィルターが必要となる。しかしながら比較的大きな薄膜状で存在する有価金属（以下、有価金属薄膜という）も存在しており、該有価金属薄膜は表面積が大きいためフィルターの目詰まりを起こしやすいという問題があった。またレジスト廃液は粘性が高いためフィルターの目開きを小さくすると目詰まりを起こしやすい。そのため高頻度でフィルターのメンテナンスが必要となり、有価金属回収コストが高くなる。
【先行技術文献】
【特許文献】
【０００４】
【特許文献１】特表２００１−５０２８４７号公報
【発明の概要】
【発明が解決しようとする課題】
【０００５】
本発明は上記の様な事情に着目してなされたものであって、その目的は、レジスト廃液から有価金属粉を分離、回収できる技術を確立することにある。他の目的はレジスト廃液の処理に使用するろ過膜の長寿命化を図ることにある。
【課題を解決するための手段】
【０００６】
上記課題を解決し得た本発明は以下の構成を有する。
［１］  有価金属粉を含むレジスト廃液から有価金属粉を回収する方法であって、前記レジスト廃液を浮遊性有価金属粉含有上澄み液と、沈降性有価金属粉含有沈殿物とに沈降分離する工程、前記沈降分離する工程から越流した上澄み液に不溶性粒子を添加する工程、及び前記不溶性粒子を含む上澄み液をろ過する工程を有することを特徴とする有価金属粉回収方法。
【０００７】
［２］  前記ろ過する工程は、プリコート層を形成した後、前記上澄み液をろ過するものである［１］に記載の有価金属粉回収方法。
【０００８】
［３］  前記レジスト廃液に含まれる有価金属粉は粒径０．１μｍ以上である［１］または［２］に記載の有価金属粉回収方法。
【０００９】
［４］  前記有価金属粉は、金、銀、パラジウム、白金、ロジウム、ルテニウム、イリジウム、銅、ニッケル、コバルト、及びクロムよりなる群から選択される少なくとも１種である［１］〜［３］のいずれかに記載の有価金属粉回収方法。
【００１０】
［５］  ［１］〜［４］のいずれかに記載の有価金属粉回収方法の沈降分離工程、及び不溶性粒子の添加工程に用いる沈殿混合装置であって、前記沈殿混合装置は、有価金属粉を含むレジスト廃液を、沈降分離により、浮遊性有価金属粉含有上澄み液と、沈降性有価金属粉含有沈殿物とに分離する沈降分離槽と、前記沈降分離槽から越流した上澄み液に不溶性粒子を添加する添加混合槽とを有する沈殿混合装置。
【００１１】
［６］  ［１］〜［４］のいずれかに記載の有価金属粉回収方法のろ過工程に用いるろ過装置であって、前記ろ過装置は、プリコート層、及びろ過膜を有するものであるろ過装置。
【００１２】
［７］  ［５］に記載の沈殿混合装置と、［６］に記載のろ過装置とを備えた有価金属粉回収設備。
【発明の効果】
【００１３】
本発明によればレジスト廃液から有価金属粉を分離、回収できる。また本発明によればレジスト廃液の処理に使用するろ過膜の長寿命化を図ることができる。
【図面の簡単な説明】
【００１４】
【図１】図１は本発明の有価金属粉回収方法のフローの概略説明図である。
【図２】図２は本発明の沈殿混合装置の展開図であり、（Ａ）は側面図、（Ｂ）は沈降槽側からみた図、（Ｃ）は混合槽側からみた図である。
【図３】図３は図２の沈殿混合装置の展開図であり、（Ｄ）は天井面側からみた図、（Ｅ）は底面側からみた図である。
【図４】図４はろ過装置の概略説明図であり、（Ａ）は側面図、（Ｂ）は正面図、（Ｃ）は天井面側からみた混合液供給手段の概略説明図である。
【図５】図５は実施例におけるろ過速度の推移を示すグラフである。
【図６】図６は実施例におけるろ過速度の推移を示すグラフである。
【発明を実施するための形態】
【００１５】
本発明者らはレジスト廃液に含まれる有価金属粉の回収方法について検討した。レジスト廃液には様々なサイズの有価金属微粒子と有価金属薄膜が含まれており、これらを同時に処理しなければならない（以下、有価金属微粒子と有価金属薄膜をあわせて有価金属粉と記載する）。またレジスト廃液はレジストに起因して粘性が高いためフィルターが目詰まりしやすいという問題があった。本発明者らは目開きの異なる複数のフィルターを設けて段階的に有価金属粉の回収を試みたが、短時間でフィルターの目詰まりが生じて高頻度でフィルターを交換しなければならなかった。他の有価金属粉回収方法として例えばレジスト廃液中の有価金属粉を沈殿させて回収することも検討したが、工場から排出されるレジスト廃液を短時間で処理するためには大型の沈降槽が必要となり、設置スペースの確保が難しかった。このように従来の有価金属粉回収方法は高頻度のメンテナンスが必要であり、また十分な処理量を確保するには装置が大型化するため設置スペースが必要になるなど実用上問題があった。
【００１６】
本発明者らは有価金属粉回収方法について鋭意検討を重ねた結果、レジスト廃液中の有価金属粉の一部を沈殿させた後、上澄み液に残った有価金属粉をろ過分離することとし、その際、ろ過に先立って上澄み液に不溶性粒子を添加しておけば、省スペース、かつ高収率で有価金属粉を回収できることがわかった。特に本発明によればろ過膜の長寿命化も図れるためメンテナンス頻度を大幅に低減できることがわかった。
【００１７】
以下、本発明の有価金属粉回収方法、及び該有価金属粉回収方法に好適な装置について説明する。
【００１８】
本発明のレジスト廃液から有価金属粉を回収する方法は以下の工程を有する。
（１）有価金属粉含有レジスト廃液を浮遊性有価金属粉含有上澄み液と、沈降性有価金属粉含有沈殿物とに分離する工程（以下、沈降分離工程という）
（２）上記沈降分離工程から越流した上澄み液に不溶性粒子を添加する工程（以下、添加工程という）
（３）上記不溶性粒子含有上澄み液をろ過する工程（以下、ろ過工程という）
上記回収方法によって有価金属粉は沈殿物、ろ過残渣としてレジスト廃液から高収率で回収できる。しかもろ過膜のメンテナンス期間を大幅に伸長できる。
【００１９】
（レジスト廃液）
本発明の対象とするレジスト廃液は、フェノール樹脂などの各種公知の高分子系レジスト成分、及びレジストの除去に使用した各種公知現像液、エッチング液、洗浄液などのレジスト除去液、及び有価金属粉を含む廃液である。またレジスト廃液には感光剤、溶剤など各種添加剤が含まれていてもよい。レジスト廃液の組成は排出源によって異なるがいずれも本発明で処理可能である。レジスト廃液はレジスト材料に起因して粘性を有するが、本発明で対象とするレジスト廃液の粘性は排出源によって異なるため特に限定されない。レジスト廃液の粘性は例えば室温において１．０ｃＰ以上である。
【００２０】
本発明ではレジスト廃液に含まれる有価金属粉は、金、銀、パラジウム、白金、ロジウム、ルテニウム、イリジウム、銅、ニッケル、コバルト、及びクロムが例示される。回収対象とする有価金属粉は、好ましくは金、銀、パラジウム、白金、ロジウム、ルテニウム、イリジウム、銅、ニッケル、コバルト、及びクロムよりなる群から選択される少なくとも１種、より好ましくは金である。したがって沈殿物やろ過残渣に回収対象以外の金属が含まれている場合は各種公知の方法で分離すればよい。なお、本発明で回収対象とする有価金属は微粒子状や薄膜状でレジスト廃液中に析出している金属であり、未析出の金属は含まない。
【００２１】
レジスト廃液中の有価金属粉濃度は半導体製造工程などの各種製造工程における有価金属使用量、レジスト量、レジスト除去液量などによって変動するため特に限定されない。本発明ではレジスト廃液に含まれる有価金属粉濃度が高くても目詰まり等の問題を生じることなく、高収率で有価金属粉を回収できる。したがってレジスト廃液に含まれる有価金属粉濃度は好ましくは０．００１ｇ／Ｌ以上、より好ましくは０．０１ｇ／Ｌ以上であってもよい。また上限は特に限定されない。有価金属粉濃度の測定方法はレジスト廃液をろ過し、その残渣をろ紙ごと乾燥させて重量測定し、ろ紙の乾燥重量を差し引いて固形物重量を算出することとする。
【００２２】
またレジスト廃液に含まれる有価金属粉のサイズは最大粒子径が０．１μｍ以上であることが好ましい。レジスト廃液中の有価金属粉は移送過程で衝突等によって微細化されるが、本発明では有価金属粉の微細化が抑制できるため、最大粒子径が０．１μｍ以上である有価金属粉を対象とすれば高収率を達成できる。有価金属粉の最大粒子径の上限や薄膜状有価金属粉の膜厚は半導体製造工程などにおける製造条件に依拠しているため限定されない。本発明における有価金属粉の最大粒子径は、レーザー回折・散乱式 粒子径分布測定装置にて測定する。
【００２３】
以下、図１に基づいて本発明の有価金属粉回収方法を説明する。
レジスト廃液は半導体製造工程などのレジスト廃液発生源１から本発明の沈降分離工程３に供給される。レジスト廃液はレジスト廃液発生源１から直接、あるいは一旦、レジスト廃液貯蔵タンク２で貯留してから沈降分離工程３に供給してもよい。レジスト廃液貯蔵タンク２を設けると本発明の有価金属粉回収工程がメンテナンス中でも半導体などの製造ラインを停止する必要がない。またレジスト廃液貯蔵タンク２を設けることで本発明の有価金属粉回収工程に供給するレジスト廃液の成分組成を均一化できる。更に本発明の有価金属粉回収工程の処理量に応じてレジスト廃液の供給量を調整できる。レジスト廃液は連続的に沈降分離工程３に供給してもよいし、一定量づつ供給してバッチ処理してもよい。沈降分離工程３での有価金属粉の沈殿効率などを考慮するとバッチ処理が好ましい。
【００２４】
（１）沈降分離工程
本発明の沈降分離工程３は、レジスト廃液を浮遊性有価金属粉含有上澄み液と、沈降性有価金属粉含有沈殿物とに分離する工程である。レジスト廃液中の有価金属粉の一部を沈殿させることによって上澄み液中の有価金属粉濃度を低減できる。したがって上澄み液をろ過工程でろ過する際に有価金属粉に起因するろ過膜の目詰まりを抑制できる。本発明において浮遊性有価金属粉と沈殿性有価金属粉はいずれもレジスト廃液中の有価金属粉であるが、所定時間内で沈殿せずにレジスト廃液中に浮遊している有価金属粉を浮遊性有価金属粉、比重が大きく沈殿した有価金属粉を沈殿性有価金属粉という。また上澄み液とは沈降分離工程３から添加工程４に供給されるレジスト廃液をいう。
【００２５】
ろ過工程７におけるろ過膜の目詰まりを抑制するためにはレジスト廃液中の有価金属粉は沈降分離工程３においてできるだけ沈殿させることが望ましい。沈殿させる有価金属粉量はレジスト廃液中の有価金属粉濃度、およびろ過工程７の処理能力などに応じて適宜決定すればよい。例えば沈降分離工程３に導入されるレジスト廃液中の有価金属粉量に対して沈降分離工程３から添加工程４に供給される上澄み液中の有価金属粉量（＝上澄み液中有価金属粉量（ｇ）／レジスト廃液中有価金属粉量（ｇ）×１００％）は、好ましくは３０質量％以下、より好ましくは２０質量％以下、更に好ましくは１０質量％以下、より更に好ましくは５質量％以下である。
【００２６】
沈降分離工程３における分離処理条件、特にレジスト廃液の滞在時間は、上澄み液中の有価金属粉が所定濃度となるように適宜決定すればよい。また沈殿した有価金属粉は各種公知の方法で回収すればよい。なお、本発明では自然沈降による有価金属粉の沈降分離であり、凝集剤などの各種添加剤は添加しない。
【００２７】
本発明では沈降分離工程３においてレジスト廃液中に浮遊している有価金属粉のうちレジスト廃液の水面近傍に浮いている有価金属粉を取り除くことも好ましい。レジスト廃液の水面近傍に浮いている有価金属粉を取り除くと、次工程に供給される上澄み液の有価金属粉濃度を更に低減できる。レジスト廃液の水面近傍の有価金属粉は任意の手段、例えば不織布などをレジスト廃液に接触させることで有価金属粉を該不織布に付着させたり、フィルターなどの固液分離手段をつかって有価金属粉を除去してもよい。あるいは後記するように遮断板１６などの板部材を設けてレジスト廃液の越流を阻害してもよい。
【００２８】
レジスト廃液をバッチ式に沈降分離工程３に供給する場合は、新たなレジスト廃液の供給によってレジスト廃液の水面が上昇する。またレジスト廃液を連続的に沈降分離工程３に供給する場合は、連続的にレジスト廃液の水面が上昇する。沈降分離工程３内のレジスト廃液は一定水位を超えると該超過分は上澄み液として添加工程４に供給される。なお、本発明ではレジスト廃液を沈降分離工程３から添加工程４に越流によって供給している。そのため配管やポンプなどによって工程間を接続してレジスト廃液を移送させる場合と比べて有価金属粉の微細化を抑制でき、ろ過膜の目詰まり抑制に有効である。
【００２９】
（２）添加工程
本発明の添加工程４は、上記沈降分離工程３から越流した上澄み液に不溶性粒子を添加する工程である。不溶性粒子は次工程であるろ過工程７でボディフィードとしても機能するため、ろ過膜への有価金属粉やレジスト成分の付着を抑制できる。
【００３０】
（不溶性粒子）
本発明で使用する不溶性粒子はレジスト廃液に対して不溶性の個体である。好ましくはレジスト廃液に含まれるレジスト除去液に対して不溶性である有機粒子または無機粒子であり、より好ましくは無機粒子である。また不溶性粒子は多孔質であることが好ましい。多孔質の不溶性粒子は上澄み液中の有価金属粉のうち微細な有価金属粉を吸着し、ろ過時に有価金属粉を孔内に保持するため、より一層ろ過膜への有価金属粉の付着を低減できる。また不溶性粒子は、ろ過時に沈殿する程度の比重を有するものが好ましい。
【００３１】
不溶性粒子としてはセルロース、炭素などの有機吸着材、珪藻土、パーライト、ガラスビーズなどの無機吸着材が例示される。これらの中でも多孔質の無機吸着材が好ましく、珪藻土がより好ましい。不溶性粒子は１種、あるいは２種以上を併用してもよい。
【００３２】
不溶性粒子の平均粒子径は好ましくは１μｍ以上、より好ましくは５μｍ以上、更に好ましくは２０μｍ以上であって、好ましくは１００μｍ以下、より好ましくは８０μｍ以下、更に好ましくは４０μｍ以下ある。不溶性粒子の平均粒子径はボディフィード効果を向上させる観点からは粒子径は大きい方が好ましいが、粒子径が大きすぎると充填密度が低くなってボディフィード効果が低下することがある。また多孔質を有する不溶性粒子の平均粒子径が大きくなりすぎると表面積低減に伴って微細な有価金属粉の吸着量が低くなることがある。
【００３３】
不溶性粒子の添加量はレジスト廃液中の有価金属粉濃度や添加する不溶性粒子の比重等により異なるが、上澄み液中に好ましくは０．００１ｇ／Ｌ以上、より好ましくは０．００５ｇ／Ｌ以上、更に好ましくは０．０１ｇ／Ｌ以上であって、好ましくは１０ｇ／Ｌ以下、より好ましくは５ｇ／Ｌ以下、更に好ましくは１ｇ／Ｌ以下である。不溶性粒子の添加量が多くなる程、上記効果は向上するが、多すぎると処理量が増大する。
【００３４】
添加した不溶性粒子は上澄み液と混合して均一に分散させることが好ましい。不溶性粒子は粉状のまま、あるいは水などの溶媒に添加して液状（以下、不溶性粒子含有液という）にしてから上澄み液に添加してもよい。クリーンルームなど粉末の飛散が望ましくない環境下においては不溶性粒子含有液が好ましい。
【００３５】
上澄み液に添加した不溶性粒子は沈降しやすいため、上澄み液を攪拌して均一な分散状態を維持することが望ましい。上澄み液を攪拌する手段は特に限定されない。例えば非機械的攪拌手段で上澄み液を攪拌することが好ましい。非機械的攪拌手段としてはノズルなどの噴射手段が例示される。例えば空気などの気体；不溶性粒子含有液や混合槽内の上澄み液などの液体を噴射手段から上澄み液に供給し、噴流による攪拌（以下、非機械的手段という）が好ましい。本発明では予め調整された不溶性粒子含有液を不溶性粒子貯蔵タンク５に貯蔵しておき、該タンク５からノズルなどの噴射手段を介して上澄み液に供給してもよいし、或いは混合槽内の上澄み液を抜き出して上記噴射手段から供給して上澄み液を循環させてもよい。
【００３６】
（３）ろ過工程
ろ過工程７は不溶性粒子が添加された上澄み液（以下、混合液という）を有価金属粉含有残渣と、有価金属粉非含有廃液とに固液分離する工程である。ろ過後、有価金属粉含有残渣から公知の手段で有価金属粉を回収できる。ろ過は有価金属粉の回収率、メンテナンス性、省スペース化、処理速度などに優れているため、他の固液分離手段、例えば沈降分離、遠心分離、フィルター分離などよりも好ましい。
【００３７】
ろ過に用いるろ過膜は有価金属粉の収率、処理効率などを考慮して適宜決定すればよい。ろ過膜の孔径を小さくするほど有価金属粉の収率は向上する。一方、ろ過膜の孔径を小さくしすぎるとレジスト成分による目詰まりが生じやすくなる。本発明では沈降分離工程３から添加工程４への上澄み液の移送や上澄み液と不溶性粒子との混合において有価金属粉の微細化を抑制しているため、ろ過で最大径０．１μｍ以上の有価金属粉を捕集できれば、十分高い収率、例えば混合液に含まれる有価金属粉の好ましくは９９％以上、より好ましくは９９．９％以上を回収できる。したがって本発明によれば長期間目詰まりを抑制しつつ、高い収率を確保できる。
【００３８】
具体的には精密ろ過（ＭＦ）が好ましい。限外ろ過（ＵＦ）やナノろ過（ＮＦ）でも有価金属粉を捕集できるが、レジスト成分や有価金属粉による目詰まりが生じやすくなることがあり、メンテナンス性を考慮すると精密ろ過（ＭＦ）が好ましい。本発明では回収対象が最大粒径０．１μｍ以上の有価金属粉であることを考慮するとろ過膜の孔径は好ましくは０．０１μｍ以上、より好ましく０．０５μｍ以上であって、好ましくは１０μｍ以下、より好ましくは５μｍ以下が好適である。またろ過は自然ろ過、減圧ろ過、加圧ろ過のいずれでも良いが、ろ過速度の向上を図る観点からは減圧ろ過、または加圧ろ過が好ましい。
【００３９】
ろ過膜の材質はポリエチレン、４フッ化エチレン、ポリプロピレン、酢酸セルロース、ポリアクリロニトリル、ポリイミド、ポリスルホン、ポリエーテルスルホン、パルプ等の有機膜、酸化アルミニウム、酸化ジルコニウム、酸化チタン、ステンレス、ガラス等の無機膜が例示される。ろ過膜の材質はレジスト廃液の液性（例えばｐＨ、液温、有機物の組成、レジスト除去成分など）に応じて耐久性などを考慮して適宜選択することが望ましい。本発明では紙ろ紙、ガラスろ紙が好ましい。
【００４０】
ろ過条件はろ過装置の能力を考慮して適宜決定すればよい。例えばろ過流量２０Ｌ／分、ろ過圧力−０．０７ＭＰａである。
【００４１】
本発明ではろ過を行う前にプリコート層６を形成することが好ましい。プリコート層６を設けることで有価金属粉やレジスト成分によるろ材の目詰まりをより一層抑制できる。プリコート層６を形成する材料は好ましくは上記不溶性粒子として例示した材料を使用できる。またプリコート層６に使用する材料は１種、あるいは２種以上を併用してもよい。プリコート層６に使用する材料と上記不溶性粒子として使用する材料の異同は問わない。
【００４２】
また添加工程４からろ過工程７に供給される混合液に含まれている不溶性粒子は、ろ過膜上、あるいはプリコート層６上に順次堆積してろ過ケーキを生成する。そのためろ過ケーキの最表面は順次更新されてろ過の進行に伴うケーキ抵抗の増大を抑えることができ、ろ過膜の目詰まりを長時間抑制できる。
【００４３】
以上、本発明によればレジスト廃液から有価金属粉を分離、回収できる。また本発明によればレジスト廃液の処理に使用するろ過膜の長寿命化を図ることができる。
【００４４】
以下、本発明の有価金属粉回収方法に好適な有価金属粉回収設備について図２〜４に基づいて説明する。
【００４５】
有価金属粉回収設備
本発明の上記有価金属粉回収方法に好適な有価金属粉回収設備は、少なくとも沈殿混合装置１０（図２、３）、ろ過装置１１（図４）を有している。本発明の有価金属粉回収設備は更にレジスト廃液貯蔵タンク（図１の２）、及び／または不溶性粒子含有液貯蔵タンク（図１の５）を有していてもよい。これら装置、及びタンクは配管（図１の８ａ〜８ｅ）で相互に接続されている。また配管には必要に応じて図示しないポンプやバルブを設けて供給量の調整が行われている。
【００４６】
沈殿混合装置
本発明の沈殿混合装置１０は沈降分離工程３を行う沈降槽１２と添加工程４を行う混合槽１３を有する構成である。沈殿混合装置１０は好ましくは直方体乃至立方体であり、沈殿混合装置１０の内部を隔壁１７で仕切ることで沈降槽１２と混合槽１３とに分けている。隔壁１７は天井面２２と隔壁１７の上端部との間に空隙ができるように設置されている。該空隙を設けることで沈降槽１２のレジスト廃液の液面が隔壁１７の上端を超えると越流して混合槽１３に供給される。なお、図示例とは異なり、隔壁１７を天井面２２と接するように設置した場合は、隔壁１７に開口部を設けて該開口部から上澄み液が混合槽１３に供給されるように構成してもよい。
【００４７】
沈降槽
沈降槽１２はレジスト廃液を所定時間滞在させて有価金属粉の少なくとも一部を沈殿させる手段である。沈降槽１２はレジスト廃液供給口１９、流路板１４を有している。以下では流路板１４と沈降槽１２の壁面２０ｃの間の空間（すなわち、レジスト廃液供給口１９が設けられている側）を第１沈降部３０、流路板１４と隔壁１７の間の空間を第２沈降部３１ということがある。
【００４８】
レジスト廃液供給口１９はレジスト廃液発生源から送給されるレジスト廃液を沈降槽１２に供給する手段である。レジスト廃液供給口１９は図示しない半導体製造工程などのレジスト廃液発生源やレジスト廃液貯蔵タンクなどと接続されている。レジスト廃液供給口１９は第１沈降部３０側の天井面２２に設けられている。レジスト廃液供給口１９の下端部の位置は特に限定されない。図示例ではレジスト廃液受け部１５近傍まで延伸している。
【００４９】
流路板１４は供給されたレジスト廃液の流れを制御する手段である。流路板１４は沈降槽１２の壁面２０ｃと隔壁１７の間に設けられている。流路板１４の側面は図３に示す様に沈降槽１２の対向する壁面２０ａ、２０ｂで固定されている。流路板１４の上端部は隔壁１７の上端部よりも高ければよく、沈降槽１２の天井面２２との接触の有無は問わない。また流路板１４の下端部は沈降槽１２の底面２１との間に空隙ができるように設置されている。第１沈降部３０側から供給されたレジスト廃液は流路板１４の下端と沈降槽１２の底面２１との間の空隙を通って第２沈降部３１側に供給される。流路板１４の下端部は隔壁１７の上端、または隔壁１７に開口部を設けた場合は該開口部（以下、同じ）よりも低いことが好ましい。流路板１４の下端部と沈降槽１２の底面２１との間の空隙が狭すぎると該空隙を通過するレジスト廃液の流速が早くなって沈殿物を巻き上げることがある。このような巻き上げを抑制する観点から流路板１４の下端部と底面との間の空隙の高さは、沈降槽の高さの２０％程度であることが好ましく、より好ましくは１０％以上である。流路板１４を設けることで供給されたレジスト廃液の流速を減衰でき、その結果、第２沈降部３１に滞留しているレジスト廃液中の有価金属粉の沈降阻害を抑制できる。
【００５０】
沈降槽１２の底面２１には傾斜板１８を必要に応じて設けてもよい。傾斜板１８は沈殿物を第１沈殿部３０側から第２沈殿部３１側に移動させる手段である。傾斜板１８は第１沈降部３０側の壁面２０ｃ側から隔壁１７に向かって低くなるように設置することが好ましい。レジスト廃液供給口１９から供給されたレジスト廃液が流路板１４の下端部の空隙を経由するため該空隙近傍に沈殿物が堆積しやすい。そのため傾斜板１８を設けると該空隙部分での沈殿物の堆積を抑制できる。また第２沈殿部３１側に沈殿物が集積するため沈殿物の回収が容易となる。
【００５１】
沈降槽１２には遮断板１６を必要に応じて設けてもよい。遮断板１６はレジスト廃液表面に浮遊している有価金属粉が上澄み液と共に混合槽１３に供給されることを抑制する手段である。遮断板１６の側面は、図３に示す沈降槽１２の対向する壁面２０ａ、２０ｂで固定されている。遮断板１６の下端部は隔壁１７の上端部よりも低くなるように設置する。また遮断板１６の下端面は壁面２０ａ、２０ｂ方向に水平であることが好ましい。遮断板１６の下端部は沈降槽１２の底面２１との間に空間ができるように設置されていればよい。遮断板１６の下端部は隔壁１７の上端部よりも好ましくは１ｃｍ〜５ｃｍ、より好ましくは５ｃｍ〜１０ｃｍ程度下側になるように設置すればよい。遮断板１６の上端部は隔壁１７の上端部よりも高くしてレジスト廃液が越流しなければよく、沈降槽１２の天井面２２との接触の有無は問わない。遮断板１６は沈降槽１２の壁面２０ｃに対して傾斜して設置してもよく、その場合は図示例のように遮断板１６の隔壁１７側が上側、流路板１４側が下側となるように傾斜させることが好ましい。遮断板１６を傾斜配置すると遮断板１６上に集積された有価金属粉が隔壁１７方向（液面と逆の方向）に向かって押し出されるため、集積された有価金属粉が再びレジスト廃液中に戻ることがなく、有価金属粉を効率的に回収できる。
【００５２】
沈降槽１２にはレジスト廃液受け部１５を必要に応じて設けてもよい。レジスト廃液受け部１５はレジスト廃液供給口１９から供給されたレジスト廃液の流速を減衰させる手段である。図示例ではレジスト廃液受け部１５は底面及び四方に壁面を有し、天井面は開口した形状であり、壁面２０ｃ側のレジスト廃液受け部１５の側面には開口部１５ａが複数設けられている。図示するようにレジスト廃液受け部１５の側面は沈降槽１２の壁面２０ａ、２０ｂで固定されている。また壁面２０ｃとレジスト廃液受け部１５の間には空隙３２が設けられている。供給されたレジスト廃液はレジスト廃液受け部１５の開口部１５ａから壁面２０ｃをつたって第１沈降部３０に供給される。
【００５３】
沈降槽１２の底面２１には排出口３８を設けることが好ましい。排出口３８は沈降槽１２内の沈殿物を排出する手段である。沈降槽１２内のレジスト廃液は沈殿物と共に排出口３８から排出してもよいし、或いは排出口３８とは別に図示するように抜き出し口３６を設けてレジスト廃液を抜き出してもよい。沈降槽１２の任意の位置、好ましくは底面２１近傍に抜き出し口３６を設けて、レジスト廃液を排出した後、沈降槽１２内から沈殿物を回収してもよい。排出したレジスト廃液はレジスト廃液貯蔵タンクに戻すなどして再度、沈降槽１２に供給してもよい。あるいは排出したレジスト廃液をろ過装置１１に供給して固液分離してもよい。
【００５４】
混合槽
混合槽１３は沈降槽１２から供給された上澄み液に不溶性粒子を添加して撹拌混合する手段である。混合槽１３は不溶性粒子供給手段３４、攪拌・混合手段３５、排出口３３とを有する。
【００５５】
不溶性粒子供給手段３４は、混合槽１３に供給された上澄み液に不溶性粒子を供給する手段である。不溶性粒子供給手段３４の先端部分は特に限定されず、ノズルなどの公知の供給手段を採用できる。不溶性粒子供給手段３４は図示しない不溶性粒子貯蔵タンクなどの不溶性粒子供給源と接続されており、ポンプなどの送給手段を介して混合槽１３に供給されるように構成されている。粉体の不溶性粒子をフィーダーなどで供給してもよいし、不溶性粒子を液体などに混合させて圧縮エアなどで供給してもよい。ろ過装置での処理を考慮すると不溶性粒子は液体と混合するよりも粉体で供給することも好ましい。供給した不溶性粒子が飛散しないように不溶性粒子供給手段３４の先端部の設置位置を調整することが望ましい。例えば不溶性粒子として珪藻土を圧縮エアで送供する場合、不溶性粒子供給手段３４の先端部が混合槽内の上澄み液に接触していると圧縮エアによって上澄み液がバブリングして珪藻土が飛散し、沈降槽１２に混入することがある。そのため該先端部は液面に接触しないように設置することが望ましい。
【００５６】
攪拌・混合手段３５は、上澄み液と不溶性粒子を攪拌し、混合する手段である。攪拌・混合手段３５は先端部にノズル３７ａ、３７ｂなどの噴射手段を有しており、該ノズル３７ａ、３７ｂから射出される液体、乃至気体などの射出物によって上澄み液を流動させる。混合時に有価金属粉の微細化を抑制する観点からは、噴射手段は攪拌・混合手段３５の先端部は射出物によって上澄み液が渦巻き状に流動するように設置することが望ましい。効率的に上澄み液を流動させる観点からは底面２１近傍であることがより好ましい。攪拌・混合手段３５の設置数は１又は２以上であり、好ましくは２である。図示例では水平面における対角線上に噴射手段であるノズル３７ａ、３７ｂを設置している。攪拌混合手段３５は混合槽１３の下部、即ち、排出口３３と接続されている。稼働中は図示しないポンプを介して混合槽１３から抜き出した上澄み液は攪拌・混合手段３５の供給口３５ａから供給され、ノズル３７ａ、３７ｂから上澄み液中に射出される。
【００５７】
排出口３３は不溶性粒子が混合された上澄み液（以下、混合液という）の抜き出し手段である。排出口３３と接続されている配管は分岐して供給口３５と接続していると共に、ろ過装置１１と接続している。分岐した配管には夫々バルブなどの調整手段を設けることが好ましい。排出口３３は混合槽１３の底面に設けられており、混合液を排出口３３から適宜抜き出し、図示しない配管を通ってろ過装置１１の混合液供給手段４０からろ過膜３９に供給される。例えばバルブや一時貯留タンクなどの調整手段を設けてろ過装置１１への上澄み液の供給量を調整してもよい。
【００５８】
ろ過装置
本発明で使用するろ過装置は工業的に利用されているろ過装置を使用できる。そのため図示例に限定されず、適宜変更可能である。ろ過装置１１は上澄み液を有価金属粉含有残渣と有価金属粉が除去された廃液（以下、処理液という）とに分離する手段である。ろ過装置１１はろ過膜３９、混合液供給手段４０を有する。ろ過膜３９には所望のろ過性能を有するろ過膜を用いる。ろ過膜３９の周縁部は保護板４４などの固定手段により固定されていていることが好ましい。なお、図示例ではろ過膜３９を示すために透過させている。
【００５９】
混合液供給手段４０は混合槽１３から送給される混合液をろ過膜３９に供給する手段である。混合液供給手段４０は混合液をろ過膜３９に供給する供給口４２を有する。図示例では混合液が垂直方向に流下するように設置された供給経路４３ａと混合液が水平方向に流通するように設置された供給経路４３ｂを介して供給口４２から混合液がろ過膜３９に供給されるように構成されている。具体的には供給経路４３ｂは図４（Ｃ）に示す様にリング状に形成されている。また供給口４２はリング状の供給経路４３ｂの外側斜め下方向、好ましくは混合液が保護板４４に当たるように設置されている。このような構成により、供給口４２から供給された混合液の落下衝撃を保護板４４で減衰させてからろ過膜３９に供給される。また供給口４２から保護板４４までの距離が離れていると供給口４２から落下した液滴の跳ね返りが生じてろ過膜３９を損傷させることがある。したがって供給口４２と保護板４４との距離はできるだけ近いことが好ましい。具体的な距離は液滴のサイズ、ろ過膜の強度などを考慮して適宜設定できる。なお、図４（Ｃ）ではプリコート層４１を省略している。ろ過液はろ過液タンク４６に一時的に貯蔵され、その後、適宜処理される。
【００６０】
ろ過膜上には必要に応じてプリコート層４１を設けてもよい。プリコート層４１には既に例示した各種公知のプリコート材を使用できる。本発明の不溶性粒子を使用することも可能である。
【００６１】
以下、本発明の上記装置を利用したレジスト廃液からの有価金属粉の回収方法について説明する。
【００６２】
レジスト廃液はレジスト廃液供給口１９から沈降槽１２にバッチ式、乃至連続的に供給される。レジスト廃液はレジスト廃液受け部１５に設けた開口部１５ａから壁面２０ｃをつたって第１沈降部３０に供給され、更に流路板１４下端と底面２１との間の空隙を通って第２沈降部３１側に供給される。第２沈降部３１内でレジスト廃液の液面が隔壁１７の上端よりも高くなると越流して混合槽１３に供給される。沈降槽１２の下部には有価金属粉を含む沈殿物が堆積する。またレジスト廃液の液面に浮遊している有価金属粉の一部は遮断板１６上に集積する。混合槽１３に導入された上澄み液には不溶性粒子供給手段３４から不溶性粒子が供給される。また排出口３３から抜き出された上澄み液はノズル３７ａ、３７ｂから上澄み液に射出される。上澄み液は該射出により渦巻き状に流動して上澄み液と不溶性粒子との混合が行われる。所定時間混合した後、混合液は排出口３３から抜き出された混合液はろ過装置１１の混合液供給手段に供給される。混合液は供給経路４３ａ、４３ｂを経由して供給口４２からろ過膜３９に供給される。ろ過膜３９によって混合液は有価金属粉を含む個体と有価金属粉が除去された処理液とに分離され、処理液はろ過膜３９を通過して、ろ過液タンク４６へと排出される。有価金属粉は沈降槽１２から沈殿物、遮断板１６上の集積物として、またろ過装置１１からろ過残渣として回収される。
【実施例】
【００６３】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００６４】
実験１
下記条件でレジスト廃液から金粉の回収を行って使用したろ過膜の寿命について調べた。ろ過膜の寿命はろ過膜へのレジスト廃液供給速度がろ過速度以上となった場合にろ過寿命に達したと判断した。具体的にはろ過速度が０．０４３ｍＬ／ｓｅｃ・４.９ｃｍ2未満となった時点をろ過寿命と判断した。各実験結果を表１に示すと共に、ろ過膜の処理量とろ過速度との関係を図５に示した。
【００６５】
ろ過膜寿命は、４Ｌの上澄み液を２００ｍｌずつろ過し、ろ過時間の推移データグラフを作成した。そのグラフの関数からろ過速度が許容できる下限（０．０４３ｍｌ／ｓｅｃ・４.９ｃｍ2）となる時の通液量を求め、設置が想定される工場から排出される平均的なレジスト廃液量（Ｌ／日）から日数を算出した。
【００６６】
比較例１
半導体製造工場から排出されるレジスト成分、レジスト剥離液、及び金粉（０．０４ｇ／Ｌ）を含有するレジスト廃液（５２Ｌ）を沈降槽（幅３２０ｍｍ×奥行４６０ｍｍ×高さ５００ｍｍ）に供給して有価金属粉の沈降分離を行った。５０分経過後、上澄み液（１０Ｌ）を抜き出して吸引ろ過（ろ過圧：−０．０７ＭＰａ）を行った。ろ紙は１μｍのガラスろ紙（ろ過面積：４.９ｃｍ2）を用い、ボディフィード、プリコートは共に行わなかった。
【００６７】
比較例２
ろ過する際に珪藻土（０．２ｇ：昭和化学工業社製ラジオライト（登録商標）＃８００）によるプリコート層を形成した以外は比較例１と同様にしてろ過を行った。ろ過面積：４.９ｃｍ2に対して０．２ｇの珪藻土をプリコートした。
【００６８】
実施例１
比較例１と同様にしてレジスト廃液を沈降槽に供給して金粉の沈降分離を行った。沈降分離後、上澄み液（１０Ｌ）を別のビーカーに移し替え、不溶性粒子として珪藻土粉末０．５ｇを添加した後、ガラス棒で１０秒程度、攪拌して上澄み液と珪藻土を混合した。得られた混合液を吸引ろ過（ろ過圧：−０．０７ＭＰａ）した。ろ紙は１μｍのガラスろ紙（ろ過面積：４.９ｃｍ2）を用いた。
【００６９】
実施例２
ろ過する際に珪藻土（０．２ｇ）によるプリコート層をろ過膜上に２ｍｍ程度形成した以外は実施例１と同様にしてろ過を行った。
【００７０】
【表１】
2020122183.tif 000003
【００７１】
表１、図５から以下のことがわかる。
実施例１、２では上澄み液に不溶性粒子を添加することでろ過膜の寿命が著しく伸長したことがわかる。更にプリコート層を設けることでより一層、ろ過膜の寿命が伸びたことがわかる。
【００７２】
一方、不溶性粒子を添加しなかった比較例１、２ではプリコート層の有無にかかわらず、ろ過膜の寿命が著しく低かった。ろ過膜寿命について比較例１と比べると実施例１は３倍以上、実施例２は４倍以上であった。
【００７３】
なお、実施例１、２、及び比較例１、２のろ過後の処理液中の金粉濃度を調べたが、いずれも金粉は含まれていなかった。この結果はろ過膜のろ過性能によって達成されたものであるが、上記の様に処理方法によってろ過膜の寿命が異なっている。したがってろ過寿命を考慮すると実施例１、２は比較例１、２と比べて優れた効果を有する。
【００７４】
実験２
上記実施例１における不溶性粒子の添加量を表２に示すように変更してろ過膜の寿命を同様に調べた。なお、使用したレジスト廃液の金粉含有量は同じであったが（０．０４ｇ／Ｌ）、更新前の剥離液を含むレジスト廃液であったため実験１よりもレジスト成分の濃度が高く、高粘性であった。各実験結果を表２に示すと共に、ろ過膜の処理量とろ過速度との関係を図６に示した。
【００７５】
【表２】
2020122183.tif 000004
【００７６】
表２より、上澄み液に添加した不溶性粒子の濃度が高くなる程、ろ過寿命が向上した。
【００７７】
実験３
Ｎｏ．３−１
実験２で使用したレジスト廃液を使用した以外は実施例１と同様にして実験を行った。
Ｎｏ．３−２
実験２で使用したレジスト廃液を使用した以外は実施例２と同様にして実験を行った。
結果を表３に示す。
【００７８】
【表３】
2020122183.tif 000005
【００７９】
表３に示すようにプリコート層を形成すると、ろ過膜の寿命がより長くなった。また実施例１、２の結果も考慮すると、プリコート層を形成することでレジスト廃液の性質にかかわらずろ過膜の寿命が長くなり、メンテナンス頻度を低減できる。
【００８０】
実験４
沈降分離前後の金粉濃度を調べた。具体的には実験１で使用したレジスト廃液（５Ｌ）を沈降槽（幅３２０ｍｍ×奥行５７．５ｍｍ×高さ５００ｍｍ）に表４に示す通液量で供給し、処理前のレジスト廃液に含まれている金粉濃度と処理後のレジスト廃液に含まれている金粉濃度をそれぞれ測定し、沈降分離での金粉の除去率を調べた。なお、通液流量以外は同一条件とした。沈降分離前のレジスト廃液に含まれている金粉濃度は各回共に０．３０４５ｇ／Ｌであった。沈降分離後のレジスト廃液に含まれている金粉濃度を調べた結果を表４に示す。同じレジスト廃液を使用して実験を４回行った。結果を表４に示す。
【００８１】
【表４】
2020122183.tif 000006
【００８２】
表４の結果から、通液流量が多かった４回目の実験では沈降分離後のレジスト廃液中の金粉濃度が高かった。したがって通液流量を適切にコントロールすることで沈降分離後のレジスト廃液に含まれる金粉濃度を低減できることがわかる。なお、試験毎の金粉の粒度分布が一定ではないため、通過率等が変動しているが、概ね良好な結果となった。
【符号の説明】
【００８３】
１  レジスト廃液発生源
２  レジスト廃液貯蔵タンク
３  沈降分離工程
４  添加工程
５  不溶性粒子貯蔵タンク
６  プリコート層
７  ろ過工程
８ａ〜８ｅ  配管
１０  沈殿混合装置
１１  ろ過装置
１２  沈降槽
１３  混合槽
１４  流路板
１５  レジスト廃液受け部
１５ａ  開口部
１６  遮断板
１７  隔壁
１８  傾斜板
１９  レジスト廃液供給口
２０ａ、２０ｂ、２０ｃ  壁面
２１  底面
２２  天井面
３０  第１沈降部
３１  第２沈降部
３２  空隙
３３  排出口
３４  不溶性粒子供給手段
３５  攪拌・混合手段
３５ａ  供給口
３６  抜き出し口
３７ａ、３７ｂ  ノズル
３８  排出口
３９  ろ過膜
４０  混合液供給手段
４１  プリコート層
４２  供給口
４３ａ  ４３ｂ  供給経路
４４  保護板
４６  ろ過液タンク
【図１】
2020122183.tif 000007
【図２】
2020122183.tif 000008
【図３】
2020122183.tif 000009
【図４】
2020122183.tif 000010
【図５】
2020122183.tif 000011
【図６】
2020122183.tif 000012